Brevet FR2479057A1 — publié le 19811002

i L'invention concerne une presse à braser par induction, sur une face plane d'une pièce métallique pouvant être un embouti en acier inoxydable ou analogue, un revêtement en un autre métal, bon conducteur thermique, tel que, par exemple, une plaque en alumi- nium ou en son alliage. De telles presses à braser sont bien connues et décrites, par exemple, dans la publication FR-A-1 166 952, o la pièce polaire ou mâchoire inférieure de la presse, appelée dans ce qui suit mandrin, qui supporte l'embouti en acier ou autre matériau ferreux, est réalisé en un matériau réfractaire, mécaniquement résistant et "semi-conducteur" de la chaleur, c'est-à-dire "dont la chaleur spéci- fique et la conductibilité thermique sont choisies telles que, lors de la montée en température, les pertes de calories à travers les mâchoires restent relativement faibles pour permettre une montée rapide, mais qui, lors de la descente de température, se montre néanmoins suffisante pour que l'évacuation des calories soit assez rapide" pour descendre au moins légèrement sous la température de brasage après le cycle de chauffage. En effet, le mandrin réerac- taire est chauffé par l'intermédiaire de l'embouti et il est apparu avantageux à la demanderesse qu'il conserve, au moins en ce qui concerne ses parties voisines à et, notamment, celles au contact du fond de l'embouti, une température légèrement inférieure à celle de brasage, de façon à le réchauffer pendant son transfert sous la mâchoire supérieure comprenant le bloc inducteur. Il y est dit, par ailleurs, que le mandrin ou socle est d'une façon générale réalisé en un matériau de faible conductivité et, par conséquent, de faible inertie thermique (voir page 2, colonne gauche, paragraphe 3). On y a également proposé de le chauffer à l'aide d'une résistance élec- trique. Dans l'addition FR-E-73 672 à la publication précitée, le mandrin comprend un corps métallique (acier ou cuivre, refroidi ou non) recouvert d'un disque intercalaire en amiante sur lequel repose la face interne du fond de l'embouti, dont l'autre face doit être recouverte par le revêtement diffuseur'. Il y a été également proposé d'intercaler entre la face inférieure du bloc inducteur en résine et la face supérieure du revêtement un disque d'épaisseur donnée en un matériau réfractaire ayant une conductibilité thermique faible tel que le carton d'amiante, le mica, l'alumine, le silice ou toute combinaison, stratifiée ou non, de ces divers produits. Deux ou plusieurs mandrins peuvent y être montés sur un plateau "revolver" (tournant) et bénéficier d'un refroidissement par l'air ambiant pen- dant leur transfert circulaire. Dans la publication FR-A-1 425 005, une couche de rmatière réfractaire et électriquement et thermiquement isolante est insérée entre le bloc inducteur et la pièce à chauffer par induction, mais la matière dont est fait le support de l'embouti constituant la mâchoire inférieure, mobile de la presse, n'est pas spécifiée. Des diverses publications antérieures de la demanderesse con- cernant les presses à braser de ce type, notamment FR-A-2 087 327, 2 087 328, 2 105 660, 2 109 276, 2 153 620, 2 366 907 et 2 401 735 (les deux dernières correspondant à la DE-A-27 44 861), la partie supérieure, réfractaire du mandrin, dont la face supérieure entre en contact avec la face intérieure du fond de l'embouti, a été décrite comme réalisée à l'aide d'un composé d'amiante et de ciment. D'autres pièces réfractaires des presses des publications FR-A- 2 336 907 et 2 401 735 précitées ont été réalisées au moyen d'un composé de fibres d'amiante noyés dans une résine durcissable à base de silicones donnant un produit solide et réfractaire, tel que celui commercialisé sous la dénomination de "SYNDANIO" (marque déposée) en France. Il est donc possible d'utiliser un tel produit pour réaliser la partie supérieure du mandrin de support de l'embouti. Suivant l'invention, une presse à braser sur l'une des faces du fond plan d'une pièce métallique, telle qu'un embouti en acier, un revêtement diffuseur composé d'une ou deux plaques de métaux pouvant être différents l'un de l'autre et de celui de la pièce, cette presse comprenant: un bloc en matériau isolant électrique rigide, enrobant un inducteur et ayant sa face inférieure plane recouverte d'un disque intercalaire de matériau réfractaire de protection et d'une plaque de chauffage intermédiaire amovible en un métal ou alliage ferromagnétique, appelée "susceptor", fixé au bâti de la presse; et un ou plusieurs mandrins destinés à supporter la pièce métallique, déplaçables en direction du bloc inducteur à l'aide d'un vérin monté sur le bâti et composés d'une partie inférieure ou base métallique et d'une partie supérieure dont la face supérieure doit entrei-r en contact avec l'autre face du fond de l'embouti, est principalement caractérisé en ce que la partie réfractaire de la partie supérieure recouvrant la base métallique du mandrin, est recouverte d'un disque en un métal bon conducteur thermique dont le point de fusion est notablement supérieure à la température de brasage, qui permet d'homogénéiser dans le sens radial la distri- bution des températures sur tout l'étendu du fond de la pièce au cours du brasage. Le disque uniformisateur de températures est généralement réalisé en cuivre et présente, de préférence, une épaisseur comprise entre deux et cinq millimètres, ou plus. Sa dimension (diamètre) est au moins légèrement supérieure à celle du revêtement à apporter par brasage. Le disque isolant, réfractaire utilisé ici est, de préférence, réalisé de ce composé de fibres d'amiante et de résine à base de silicone ("SYNDANIO"i) sus-mentionné qui présente l'avantage par rapport au composé amiante-ciment ou au ciment réfractaire de ne pas s'éffriter et d'être usinable. Son épaisseur est, de préférence, comprise entre 6 et 12 millimétres. Ces pièces sont amovibles, tandis que la ou les bases métalli- ques du mandrin qui les portent sont montées chacune soit sur une tige axialement coulissante dans un logement du plateau tournant (revolver) qui en porte plusieures, soit fixée directement à l'extré- mité libre de la tige du vérin de la presse. Cette base est, de préférence, réalisée ici en aluminium ou en un de ses alliages ("durai"). Lorsque l'on utilise un plateau revolver portant une pluralité de mandrins et tournant de façon intermittente, la pose de l'embouti peut être effectuée à plusieurs endroits de sorte que le mandrin reste à découvert plus ou moins longtemps, ce qui entraîne une variation de sa température. Suivant un mode de réalisation préféré de l'invention, permet- tant d'éviter cet inconvénient, le mandrin comporte, en outre, un disque supplémentaire en un matériau lamellaire à base de graphite ayant une conductibilité thermique fortement anisotropique, c'est-à- dire élevée dans sens radial et relativement plus faible dans le sens axial, normal au précédent, qui recouvre le disque en cuivre qui a alors une épaisseur plus importante que précédemment, et dont la dimension radiale est également au moins légèrement supérieure à celle du revêtement. Dans ce cas, le disque en ce matériau lamellaire à base de graphite, tel que celui commercialisé sous la dénomination de "PAPYEX" (marque déposée) par la société française "LE CARBONE-LORRAINE", présente, de préférence, des épaisseurs comprises entre 1 et 3,5 millimètres, le disque en cuivre comporte alors des épaisseurs, de préférence, comprises entre 6 et 1-0 milli- mètres, et le disque réfractaire isolant (en "SYNDANIO") des épaisseurs, de préférence, comprises également en 6 et 10 milli- mètres et la base en alliage d'aluminium a alors une épaisseur, de préférence, comprise entre 25 et 45 millimètres ou plus. Dans une variante avantageuse des modes de réalisation sus- mentionnés, la base métallique, de préférence en aluminium, peut être muni d'un radiateur, par exemple, en forme de disque ou rondelle en aluminium fixé à la face inférieure de cette base et de dimension radiale supérieure à celle de cette dernière afin d'ac- croître sa surface de contact avec l'air ambiant et de faciliter ainsi l'évacuation des calories apportées au mandrin à chaque cycle de brasage, au cours.de-périodes de repos. L'invention sera mieux comprise et d'autres de ses caracté- ristiques et avantages ressortiront de la description qui suit et des dessins annexés s'y rapportant, donnés à titre d'exemple non-limi- tatif, sur lesquels: - la figure 1 illustre une coupe axiale-en élévation d'une partie de la presse à braser classique, comprenant un bloc inducteur et un mandrin dont la base métallique porte un disque d'un matériau réfractaire et isolant thermique; - la figure 2 est une coupe axiale en élévation d'un premier mode de réalisation du mandrin de la presse suivant l'invention, dont le disque isolant porte en outre une plaque discoforme en cuivre, par exemple; et - la figure 3 est une coupe axiale en élévation du mode de réalisation préféré du mandrin de la presse suivant l'invention, comprenant un empilage d'un disque isolant réfractaire, d'un disque métallique (en cuivre) et d'un disque en graphite expansé à structure lamellaire, successivement posés sur la base d'aluminium. Sur toutes les figures susmentionnées, les mêmes éléments ont été désignés par les mêmes nombres de repère. Sur la figure 1, on a représenté- une coupe en élévation partielle d'une presse à braser classique comprenant un mandrin de support selon la technique antérieure. La presse comporte un bâti fixé au sol (non représenté) dont une partie solidaire, en forme de potence, porte au bout de son bras horizontal 1, un bloc inducteur 2 en une résine durcissable de type époxyde (telle que celle commer- cialisée sous la marque déposée d"'ARALDITE" par la société suisse -CIBAGEIGY'"). Un inducteur de chauffage 3 en forme, de spirale plate (tronconique ou en forme de calotte sphérique, avec des spires aux pas réguliers ou décroissants vers la périphérie, ou encore un inducteur complexe suivant l'enseignement la publication FR-A- 2 087 071 de la demanderesse) est noyé dans le bloc 2 à proximité de sa face inférieure plane qui est protégée de la chaleur par un premier disque isolant et réfractaire 4 en un matériau tel que le composé de fibres d'amiante et d'une résine silicone, précité ("SYNDANIO'). La face inférieure du disque 4 est en contact avec une plaque de chauffage intermédiaire 5 en un métal ou alliage ferromagnétique appelée "susceptor" (qui a été décrite notamment dans la publication FR-E-75 592 qui est une seconde addition à la publication FR-A-1 166 952 précitée), sur laquelle agit principa- lement l'inducteur 3 alimenté en courant alternatif, haute-fré- quence, par exemple. L'inducteur 3 est réalisé en tube de cuivre creux de façon à pouvoir être refroidi à l'aide d'une circulation de fluide réfrigérant (eau, par exemple) qui sert également à refroidir la face inférieure du bloc 2. Les mandrins devant chacun supporter un embouti 6, généra- lement en acier inoxydable, dont le fond plan doit être recouvert par brasage d'un revêtement diffuseur de chaleur sous la forme d'une plaque métallique 7 à base de cuivre ou d'aluminium, sont repré- sentés ici comme montés sur un plateau revolver 8 à l'aide de tiges 9 coulissables axialement (dans le sens des doubles flèches F) dans des fourreaux ou douilles 10 solidaires du plateau 8 et disposés symétri- quement par rapport à l'axe de ce dernier. Le plateau revolver 8 est supporté par un arbre 11 entraîné, par un mécanisme non représenté, pour tourner de façon intermittente (dans le sens de la flèche R). Chaque fois que l'axe d'un mandrin de support arrive en alignement avec les axes respectifs du bloc 2 et du vérin (hydraulique à piston, par exemple) qui n'est pas représenté, l'extrémité inférieure de la tige 9 s'engage avec celle du vérin (non représentées) qui est actionné pour pousser le mandrin contre le bloc inducteur 2, dans la pos ition indiquée sur- la figure 1. Sur les figures 1 et 2, la tige 9 comprend à son extrémité* supérieure un épaulement 12 qui, lorsqu'elle est dans sa position inférieure, bute avec sa face inférieure contre la face supérieure du fourreau de guidage 10, et qui s'insère dans une cavité 13 pratiquée dans la base du mandrin de façon à le supporter. Une saillie axiale de centrage 14, à l'extrémité supérieure de la tige 9, est insérée dans un trou axial 15 pratiquée dans le fond de la cavité inférieure 13 de la base du mandrin. Le mandrin 20 de la figure 1 comprend une- base métallique 21 en forme de cylindre qui est réalisée ici, de préférence, en un alliage d'aluminium présentant une faible densité (masse) et une bonne conductivité de température permettant d'assurer un bon refroidissement, après le brasage, de l'article fini composé de l'embouti 6 revêtu de la plaque 7, et une partie supérieure 22 réfractaire, c'est-à-dire supportant sans dommage les températures de brasage, et bon isolant thermique, c'est-à-dire mauvais conduc- teur de chaleur, de façon à limiter la perte de calories à travers le fond de l'embouti 6 pendant le brasage. La partie supérieure isolante 22 comporte une saillie-axiale de centrage 23 vers le bas qui s'insère dans une cavité 24 pratiquée dans la partie supérieure de la base 21. Cette surépaisseur centrale 23 permet d'assurer, d'une part, le centrage de la partie 22 et, d'autre part, une meilleure isolation thermique de la partie centrale moins chauffée par l'inducteur 3 (voir FR-A-I 425 005 et 2 087 071), de façon à contribuer à l'homo- généisation de la distribution des températures dans l'interface entre les éléments 6 et 7. L'épaisseur du disque isolant 22 est, généralement, supérieure à 10 millimètres et celle de la base 21, supérieure à 20 millimètres. Un tel agencement est relativement bien adapté pour recou- vrir le fond plan de l'embouti 6 avec un revêtement diffuseur 7 simple sous la forme d'une plaque d'aluminium de 4 à 8 millimètres d'épaisseur ou même plus épaisses, o la brasure utilisée exige une fourchette relativement étroite de températures de brasage (570 à S55 C), du fait du point de fusion relativement proche de l'alumi- rinum et de la brasure. Il permet également de rapporter une couche de cuivre de quelques millimètres à un embouti 6 d'acier inoxy- dable austénitique, car dans ce cas la brasure et le cuivre ont des points de fusion suffisamment éloignés. Toutefois, lorsque l'on désire de rapporter des revêtements d'aluminium ou d'un de ses alliages d'une épaisseur inférieure à la précitée à l'aide d'un tel dispositif, les résultats ne paraissent pas toujours donner une entière satisfaction, car la faible fourchette de fusion de la brasure utilisée de 6 ou 7 C autour de 5750 C fait apparaître, du fait de la nonuniformité du chauffage, c'est-à-dire l'hétérogénéité de la distribution des températures dans l'interface entre le fond de l'embouti 6 et le revêtement 7, en fonction de la distance radiale par rapport à l'axe, des zones sous- ou sur- chauffées, o le joint ne présente ni la tenue mécanique requise, ni l'uniformité, sur toute l'interface, de la conduction thermique entre le revêtement 7 et le fond de l'embouti 6 (absence de joint brasé ou bulles formées par le passage en phase gazeuse de quelques-unes des composantes de la brasure). Le mandrin 30 de la figure 2, suivant un premier mode de réalisation de la présente invention permet de remédier à quelques- uns de ces inconvénients engendrés par inhomogénéité des tempéra- tures, sans intervenir sur le bilan calorique de l'opération. Le mandrin 30 comprend, de même que celui de la figure 1, une base 31 métallique en un alliage d'aluminium (d'épaisseur supérieure à 20 millimètres) qui porte un disque 32 en matériau isolant thermique et réfractaire choisi ici tel que la résine de silicones remplie de fibres d'amiante ("SYNDANIO") susmentionnée, dont l'épaisseur est, de préférence, comprise entre 6 et 12 milli- mètres, qui varie toutefois en fonction du diamètre de l'article et d'autres paramètres, déterminés expérimentalement. Le haut du disque isolant 32 porte, au moyen d'un logement en creux 33 pratiqué dans sa face supérieure, un disque en cuivre 34 dont l'épaisseur est légèrement supérieure à la profondeur du logement et qui entre en contact avec la face interne du fond de l'embouti pendant le brasage par induction de façon à égaliser assez rapidement la température de ce côté du fond dans le sens radial. L'expérience a montré qu'une telle disposition avec des épais- seurs du disque de cuivre 34 comprises entre deux et cinq milli- mètres et dont l diamètre est au moins légèrement supérieur à celui du revêtement diffuseur 7 qui peut être une plaque d'alumi- nium simple ou composé de deux plaques superposées dont l'infé- rieure est en aluminium et la supérieure en acier inoxydable, avec des épaisseurs hors tout comprises entre 3,5 et 6 millimètres envi- ron, permet d'obtenir une homogénéisation radiale convenable de la température du film de brasure dans les interfaces respectifs. Le disque 34 permet de braser également des semelles métalliques relativement épaisses englobant des résistances électriques. Toutefois, le déchargement de l'article brasé devrait être suivi à bref délai du dépôt du nouvel embouti pour limiter les pertes de température par la face supérieure du disque en cuivre qui engendre des variations de la température initiale de l'embouti 6 (et du revêtement 7 déposé sur celui-ci), lorsque l'objet arrive au poste-de brasage. Ceci peut entraîner des températures de brasage diffé- rentes, car l'énergie apportée par l'inducteur 3 est supposée cons- tante. Une étude approfondie des capacités calorifiques, des conduc- tibilités et efúusivités thermiques de divers matériaux entrant en jeu et une expérimentation consécutive laborieuse à permis à la deman- deresse de dégager une solution de compromis qui semble à l'heure actuelle optimale en tenant compte de divers phénomènes inter- venant dans le processus, et qui présente des avantages notables par rappport aux précédentes réalisations connues. Le mode de réalisation préféré du mandrin 40 qui a été représenté sur la figure 3, résulte d'une modification notamment des dimensions (épaisseur) du composant métallique en cuivre et de l'adjonction à celui-ci, par superposition, d'un composant supplémen- taire en un matériau lamellaire à base de graphite expansé, connu en soi, présentant des propriétés anisotropiques en ce qui concerne sa conductibilité et effusivité thermiques, sa résistivité électrique et ses propriétés mécaniques, qui sont avantageusement appliquées ici pour arriver à un compromis technique satisfaisant de plusieurs exigences contradictoires, qui sera explicité, en partie, ci-après. L'expérience a montré que, lorsque la brasure permettant de joindre de l'aluminium et de l'acier reste trop longtemps en fusion, c'est-à-dire à une température de l'ordre de 580 C, la résistance mécanique des joints brasés se détériore du fait de la mise en solution de silicate d'alumine et de composés résiduels du flux dans la brasure fondue. Pour éviter cette détérioration, le maintien du joint à la température de brasage doit être aussi bref que possible. Il paraît donc avantageux d'utiliser un matériau à faible inertie thermique entrant en contact immédiat avec le revêtement 7 et le fond de l'embouti 6. Comme il n'est pas possible de modifier la composition de l'empilage du côté inducteur, car le susceptor 5 en acier ferritique est nécessairement en contact avec le premier disque isolant et réfractaire 4, c'est du côté du mandrin de support qu'il faut réduire l'inertie thermique. Ceci n'est pas le cas du cuivre dont la capacité calorifique qui est le produit de sa densité avec sa chaleur spécifique, est importante. Cette propriété est utile pour constituer un réservoir de chaleur au niveau du mandrin,. pour assurer un préchauffage de l'embouti 7, lorsqu'il y repose avant le brasage, mais elle ne permet pas le refroidissement rapide du joint brasé à l'interface des plaques. Pour disposer d'une masse suffisante- de cuivre afin de constituer ce réservoir de chaleur, il est nécessaire d'augmenter l'épaisseur du disque ce qui le rend rigide et, de ce fait, ne permet pas de bien répartir la pression exercée sur l'empilage du fond de l'embouti 6 et de la ou des (sandwich) plaques de revêtement 7 superposées et d'améliorer le contact thermique entre les faces inférieure du fond et supérieure du mandrin. L'expérience de la demanderesse a montrée que d'interposer entre le disque de cuivre qui joue le rôle d'un réservoir de calories pour économiser l'énergie apportée à chaque cycle, et le fond de l'embouti 6 dont les calories apportées par le chauffage inductif doivent être, d'une part, réparties uniformément sur toute l'inter- face de brasage et, d'autre part, évacuées rapidement vers le réservoir en cuivre, un disque dans un matériau souple, compressible (élastique) et bon conducteur de température (effusivité thermique élevée), présente des avantages notables par rapport à l'état de la technique. Un tel matériau est avantageusement constitué par un gra- phite souple de structure lamellaire (comme le mica naturel) obtenu par un procédé décrit, par exemple, dans la publication FR-A- 2 065 763 qui enseigne la méthode d'obtention d'un matériau carboné élastique et résistant aux hautes températures, de structure lamel- laire et de faible densité (masse spécifique), par la dégradation d'un composé d'insertion. Ce matériau est commercialisé sous la marque et déposée de "PAPYEX" de type "S" ("E" ou "N") par la société française "LE CARBONE-LORRAINE". Il présente une excellente tenue en température (500 C en athmosphère oxydante>, une insen- sibilité aux chocs thermiques, et des propriétés élastiques particu- lièrement adaptées à la présente application qu'il conserve jusqu'aux plus hautes températures d'utilisation (2500 C en athmosphère inerte). Par ailleurs, l'anisotropie de sa conductibilité thermique, notamment, est extrêment avantageuse dans son application suivant la présente invention. Cette conductibilité est entre 100 et 200 fois supérieure dans le plan des lamelles que normalement à celui-ci. Ceci permet un excellente homogénéisation (uniformisation) de la distribution des températures à l'interface tout en assurant une évacuation suffisante de la chaleur après le brasage en direction du disque réservoir en cuivre. Le mandrin 40 selon le mode de réalisation préféré de l'inven- tion, illustré par la figure 3, comporte une base 41 en aluminium ou en un alliage alumineux ("DURAL" marque déposée, par exemple) dont la face inférieure comporte une cavité 42 et un ajutage axial 43 permettant d'y loger une rotule 44 en acier s'engageant avec l'épaulement 12 et la saillie 14 de l'extrémité supérieure de la tige 9. La face supérieure comporte un évidement (cavité) circulaire 45 permettant d'y loger un disque 46 isolant et réfractaire ("SYNDANIO"). La profondeur de l'évidement 45 est inférieure à la moitié de l'épaisseur du disque 46. Sur la face supérieure de ce dernier (46) est posé un disque de cuivre 47 qui constitue le réservoir de chaleur du mandrin 40. Son pourtour est formé par une ceinture 48 en forme de couronne (anneau) dépassant son épaisseur vers le bas, pour permettre son centrage par rapport au disque isolant 46, et vers le haut, pour permettre d'y centrer le disque élastique en graphite lamellaire expansé. 49. La cavité inférieure formée par la ceinture 48 a une profondeur inférieure à la moitié de l'épaisseur du disque isolant 46 et la cavité supérieure qu'elle forme a une profondeur de l'ordre des deux tiers de l'épaisseur du disque en g graphite 49. Un tel agencement permet, d'une part, un gain de temps important sur le cycle de brasage total (incluant le chauffage par induction sous pression et le refroidisse-ment rapide de l'article brasé) et, d'autre part, une économie d'énergie, car le réservoir de chaleur (disque 47) en cuivre conserve une température moyenne supérieure à 400 C qui permet le préchauffage de l'embouti 7 avant le brasage qui, par conséquent, nécessitera un apport d'énergie- moindre qu'avec un mandrin à partie supérieure à base d'amiante (de la figure 1 ou de l'art antérieur). Par ailleurs, l'excellente effusivité thermique dans le sens radial (par rapport à l'axe de symétrie commun du mandrin 40, du bloc inducteur 2 et de l'embouti 6) du disque graphitique 49, permet une égalisation meilleure de la distribution des températures dans le sens radial, et sa conductibilité inférieure dans le sens axial permet une réduction du gradient des températures entre lui et le susceptor de façon à faciliter le brasage des revêtements multicouches ("sandwichs" acier et aluminium ou cuivre). L'épaiseur du disque en graphite lamellaire ("PAPYEX") 49 est supérieure à 1 millimètre et, de préférence, inférieure à 4 milli- mètres, celle du disque en cuivre 47 (réservoir)- est, de préférence, comprise entre 6 et 12 millimètres, celle du disque isolant et réfractaire 45 est,; de préférence, comprise entre 4 et 16 milli- metres et celle de la base en aluminium ou en son alliage 41 est, de préférence, comprise entre 20 et 35 millimètres, suivant la dimen- sion radiale (diamètre) de l'embouti 6 et au moins sur un diamètre au moins légèrement supérieur à celui du revêtement 7. En présence d'un rotule en acier 42 assurant la liaison entre le bout (12, 14) de la tige 9 et son relatif isolement thermique par rapport à la base 41 du mandrin 40, celle-ci est munie, dans. sa variante préférée, d'un radiateur en forme de rondelle 50 de diamètre extérieur supérieur à celui de l'embouti 6, fixé à la face inférieure de la base 41 au moyen d'entretocises 51 disposées symétriquement par rapport à l'axe du mandrin 40 et de vis 52, réalisées en aluminium ou dans le même alliage d'aluminium que cette base 41. Cette rondelle 50 formant une ailette augmentant la surface de contact avec l'air ambiant de façon à faciliter l'éva- cuation de la chaleur de la base 41 sans réchauffer outre mesure la tige 9. Son épaisseur est comprise entre 5 et 15 millimètres. Pour un article 6 de diamètre intérieur de 275 millimètres, l'épaisseur de la base 41 en alliage d'aluminium est de 27 milli- mètres, celle du disque isolant 46 de 6 millimètres, celle du disque réservoir en cuivre de 10 millimètres et celle du disque lamellaire à base de graphite 49 de 3 millimètres, par exemple. Pour remédier à l'inconvénient de la plupart des inducteurs plats 3 de type connu, qui consiste en un moindre chauffage dans les environs del'axe de sa symétrie, il peut s'avérer avantageux de réduire la conduction des calories dans le disque en cuivre 47 en y pratiquant par perçage des ouvertures 53 le traversant de part en part, régulièrement disposées dans une zone centrale autour de son axe. La base 41 n'est pas obligatoirement aux dimensions de jupe latérale de l'embouti 6, mais dans ce cas elle comporte une saillie radiale 54, par exemple annulaire, permettant le centrage de celui- ci. On remarquera encore ici que dans ses réalisations les plus inti r. essantes, le mandrin est composé de disques empilables ou emmanchables les uns dans les autres de Façon amovible pour permettre leurs remplacements aisés lors de l'usure de]'un des éléments ou du changement de diamètre de l'article. Les modes de réalisation de l'invention décrits et représentés sur les figures 2 et 3, ne l'ont été qu'à titre d'exemple, de sorte que l'invention englobe toutes les solutions équivalentes ou variantes accessibles à l'homme du métier. REVENDICATIONS I. Presse à braser par induction comportant, monté sur un bâti fixé au sol, un bloc inducteur (2) contenant un inducteur alimenté en courant alternatif, un vérin comprenant une tige (9) coaxiale avec le bloc (2) destiné à assurer le déplacement dans le sens axial d'une pièce métallique (6) dont le fond doit être recouvert sur l'une de ses faces d'un revêtement (7) comprenant une couche de métal bon conducteur de température, au moins un mandrin (30) devant sup- porter la pièce (6) et comprenant une base métallique (31) et un disque réfractaire et isolant thermique superposés, déplacé au moyen de la tige (9) du vérin lorsqu'il est en alignement avec le bloc (2), caractérisée en ce que le mandrin (30) comporte, en outre, un disque métallique (33) en un métal bon conducteur de température disposé entre le disque isolant et réfractaire (32) et l'autre face du fond de la pièce (6). 2. Presse à braser suivant la revendication 1, caractérisée en ce que le disque métallique (33) est en cuivre et présente des dimensions dans le sens radial au moins légèrement supérieures à celles du revêtement (7). 3. Presse à braser suivant la revendication 2, caractérisée en ce que l'épaisseur du disque métallique (33) est supérieure à deux millimètres. 4. Presse à braser suivant la revendication 3. caractérisée en ce que l'épaisseur du disque métallique (33) est comprise entre deux et cinq millimètres. 5. Presse à braser suivant l'une des revendications 1 et 2, caractérisée en ce que le mandrin (40) comporte, en outre, un disque supplémentaire (49) en un matériau à base de graphite expansé, de structure lamellaire, disposé entre le disque métallique (47) en cuivre et l'autre face du fond de la pièce (6), le disque supplémen- taire (49) étant compressible et présentant une forte anisotropie, notamment de sa conductibilité thermique, et des dimensions radia- les également au moins légèrement supérieures à celles du revê- -2479057 temrent (7). 6. Presse à braser suivant la revendication 5, caractérisée en ce que l'épaisseur du disque supplémentaire est supérieure à un millimètre, celle du disque en cuivre (47) étant supérieure à six millimètres de sorte qu'il constitue alors un réservoir de chaleur conservant à la partie supérieure du mandrin (40) une température élevée, celle du disque isolant (45) étant supérieure à quatre millimètres et celle de la base métallique (41) supérieure à vingt millimètres. 7. Presse à braser suivant la revendication 6, caractérisée en ce que l'épaisseur du disque supplémentaire (49) est comprise entre un et quatre millimètres, celle du disque en cuivre (47) entre six et douze millimètres, celle du disque isolant (45) entre quatre et seize millimètres et celle de la base métallique (41.) entre vingt et trente- S15 cinq millimètres. 8. Presse à braser suivant l'une des revendications 5 à 7, caractérisée en ce que le disque en cuivre (47) est percé dans sa zone centrale de trous (53) axialement orientés, le traversant de part en part, afin d'y réduire sa conductibilité thermique. 9. Presse à braser suivant l'une des revendications précé- dentes, caractérisée en ce que la base (41), réalisée en aluminium ou en un alliage de ce métal, est munie d'un radiateur (50) en forme de rondelle, fixé à la face inférieure de la base (41), éventuellement, au moyven d'entretoises (51). 10. Dans une presse à braser par induction, notamment sur la face extérieure du fond plan d'une pièce emboutie en acier inoxy- dable (6), au moins un revêtement (7) plan, comprenant une plaque en un métal ou alliage bon conducteur thermique, dit revêtement diffuseur, au moyen d'un bloc inducteur (2) constituant la mâchoire supérieure de la presse, réalisé en matériau isolant et enrobant un inducteur (3) situé à proximité de sa face inférieure plane, et parcouru d'un courant alternatif de fréquence élevée et par une circulation de fluide réfrigérant, la face supérieure du bloc (2) étant monté solidairement au bâti (1) de la presse qui porte également un vérin axialement aligné avec le bloc (2), au moins un mandrin de support (30, 40) destiné à recevoir la pièce (6) et le revêtement (7) superposés et constituant la mâchoire inférieure, mobile de la presse lorsque, arrivé en alignement avec l'axe commun du vérin et du bloc, i. est couplé à la tige de celui-là pour être déplacé en direction de celui-ci; le mandrin (30, 40) comprenant axialement superposés une base en métal (31, 41), de préférence, léger et bon conducteur de température pour faciliter le refroidissement de l'article brasé, et un disque en un matériau relativement bon isolant thermique et réfractaire (32, 46) pour que l'énergie fournie par l'inducteur (3) ne chauffe pas directement la base métallique (31, 41), caractérisé en ce que ce mandrin (40) comporte, en outre, un disque en un métal ou alliage (33, 47-) de capacité thermique (produit de la chaleur spécifique et de la densité) élevée, superposé sur le disque isolant (3) pour-constituer un réservoir de chaleur préchauffant les pièces à braser (6, 7) avant leur jonction, à une température inférieure mais proche de celle du brasage, et, de préférence, un disque supplé- mentaire (49) en un matériau élastique de structure lamellaire orientée radialement, à base de graphite expansé et bon conducteur de température au moins dans le sens radial, afin de permettre d'égaliser, d'une part, les pressions exercées sur toute la surface du revêtement (7) à travers le fond de la pièce (6) et, d'autre part, les températures dans l'interface entre ces éléments pour homogénéiser la fusion de la brasure et limiter le temps de l'opération de chauffage.